(57)【特許請求の範囲】
【請求項１】
酸性官能基の濃度が１〜１０ｍｅｑ／ｇであり、末端にエチレン性不飽和結合を有するマクロモノマーが塩基により中和されたものの存在下、水性媒体中でビニル単量体を乳化重合させて得られる水性樹脂分散体を含有する水性艶出し剤組成物。
【請求項２】
酸性官能基の濃度が１〜１０ｍｅｑ／ｇであり、末端にエチレン性不飽和結合を有するマクロモノマーが塩基により中和されたものおよび該マクロモノマー以外の酸性官能基を有するビニル重合体の存在下、水性媒体中でビニル単量体を乳化重合させて得られる水性樹脂分散体を含有する水性艶出し剤組成物。
【請求項３】
水性樹脂分散体の固形分１００質量部当りのマクロモノマーの使用量が０．５〜５０質量部である請求項１または２に記載の水性艶出し剤組成物。
【請求項４】
水性樹脂分散体の固形分の酸性官能基またはその中和物の濃度が０．５〜６ｍｅｑ／ｇのものである請求項１〜３のいずれかに記載の水性艶出し剤組成物。
【発明の詳細な説明】
【０００１】
【発明の属する技術分野】
本発明は床、家具などの保護または艶出し処理のために使用できる水性艶出し剤組成物に関するものである。
【０００２】
【従来の技術】
ビニル重合体を主成分とする水性艶出し剤は広く利用されているが、得られる被膜が基材への密着性または耐ブラックヒールマーク性や耐スカッフ性などの耐久性が充分ではない場合がある。
カルボキシル基含有共重合体の存在下にビニル単量体を重合させて得られる水性共重合体分散液を含有する被覆剤も知られている（特開昭５４−１４８１８５号公報、特開平５−１５６１７７号公報）。このような被覆剤は、塗布して得られる被膜の耐水性や耐洗剤性は良好であるが、耐久性や条件によってはレベリング性や光沢が不充分となる場合があり、使用が制限される。
【０００３】
【発明が解決しようとする課題】
本発明は、密着性が非常に優れ、耐久性、レベリング性および光沢が良好で、且つ、バッフィングによって容易に光沢を回復可能な被膜を与える水性艶出し剤を提供しようとするものである。
【０００４】
【課題を解決するための手段】
上記課題を解決するために、請求項１に記載の発明の水性艶出し剤組成物は、酸性官能基の濃度が１〜１０ｍｅｑ／ｇであり、末端にエチレン性不飽和結合を有するマクロモノマーが塩基により中和されたものの存在下、水性媒体中でビニル単量体を乳化重合させて得られる水性樹脂分散体を含有するものである。
【０００５】
請求項２に記載の発明の水性艶出し剤組成物は、酸性官能基の濃度が１〜１０ｍｅｑ／ｇであり、末端にエチレン性不飽和結合を有するマクロモノマーが塩基により中和されたものおよび該マクロモノマー以外の酸性官能基を有するビニル重合体の存在下、水性媒体中でビニル単量体を乳化重合させて得られる水性樹脂分散体を含有するものである。
【０００６】
請求項３に記載の発明の水性艶出し剤組成物は、請求項１または２に記載の発明において、水性樹脂分散体の固形分１００質量部当りのマクロモノマーの使用量が０．５〜５０質量部であるものである。
請求項４に記載の発明の水性艶出し剤組成物は、請求項１〜３のいずれかに記載の発明において、水性樹脂分散体の固形分の酸性官能基またはその中和物の濃度が０．５〜６ｍｅｑ／ｇであるものである
【０００７】
【発明の実施の形態】
以下、本発明の実施形態について詳細に説明する。本明細書において「（メタ）アクリル」とは「アクリルまたはメタクリル」を意味する。また、「ｍｅｑ／ｇ」とは「１ｇ当りに含まれるミリグラム当量数」を意味する。
本発明の水性艶出し剤組成物は、酸性官能基の濃度（以下、酸価ともいう。）が１〜１０ｍｅｑ／ｇであり、末端にエチレン性不飽和結合を有するマクロモノマーが塩基により中和されたもの（以下、単にマクロモノマー中和物ともいう。）の存在下、水性媒体中でビニル単量体を乳化重合させて得られる水性樹脂分散体を含有するものである。
【０００８】
マクロモノマーは、ビニル単量体を乳化重合させるときに乳化剤としてはたらくとともに、ビニル単量体と共重合されて水性樹脂分散体を形成し、これを含有する艶出し剤を塗布して得られる被膜に優れた密着性や耐久性およびバッフィングによる光沢回復性を付与するものである。
【０００９】
マクロモノマーは末端にエチレン性不飽和結合を有する重合体である。末端にエチレン性不飽和結合を有するマクロモノマーは公知の方法により製造することができる（特開平１１−１８１０２１号公報、国際公開特許公報ＷＯ９９／０７７５５）。
【００１０】
本発明で使用されるマクロモノマーは、酸価が１〜１０ｍｅｑ／ｇであるものである。すなわちその１ｇが有する酸性官能基の量が１〜１０ミリグラム当量のものである。マクロモノマーの好ましい酸価は１．３〜８ｍｅｑ／ｇであり、より好ましい酸価は１．５〜７ｍｅｑ／ｇである。酸価が小さすぎても大きすぎてもビニル単量体を乳化重合させるときの安定性が損なわれる。
【００１１】
マクロモノマーは、例えば国際公開特許公報ＷＯ９９／０７７５５に記載の方法を使用する場合は、酸性官能基を有する単量体とその他の単量体を共重合させることにより製造することができる。
【００１２】
酸性官能基を有する単量体としては、カルボキシル基含有単量体、スルホン酸基含有単量体などが挙げられる。カルボキシル基含有単量体の具体例としては、アクリル酸、メタクリル酸、クロトン酸、ビニル酢酸、アクリロキシプロピオン酸等の不飽和一塩基酸、マレイン酸、フマル酸、メサコン酸、シトラコン酸、イタコン酸、シクロヘキサンジカルボン酸等の不飽和二塩基酸、マレイン酸無水物、テトラヒドロフタル酸無水物等の不飽和酸無水物が挙げられ、スルホン酸基含有単量体の具体例としては、アリルスルホン酸、スチレンスルホン酸、ビニルスルホン酸、アリルホスホン酸、ビニルホスホン酸、２−アクリルアミド−２−メチルプロパンスルホン酸などが挙げられる。艶出し剤を塗布して得られる被膜が特に耐水性の優れたものとなるために、カルボキシル基含有単量体が好ましく、なかでもアクリル酸はマクロモノマーの末端にエチレン性不飽和結合を効率的に導入しやすいためおよび他の各種単量体と共重合反応を起こしやすいので特に好ましい。
【００１３】
その他の単量体としては疎水性単量体および酸性官能基を有しない親水性単量体が使用できる。
疎水性単量体とは、２０℃における水への溶解度が２重量％以下の単量体を意味し、例えば、メタクリル酸メチル、（メタ）アクリル酸エチル、（メタ）アクリル酸プロピル、（メタ）アクリル酸ブチル、（メタ）アクリル酸２−エチルヘキシル、（メタ）アクリル酸シクロヘキシル、（メタ）アクリル酸ステアリル、（メタ）アクリル酸ラウリル、（メタ）アクリル酸イソボルニル、及び、（メタ）アクリル酸パーフルオロアルキル等の炭素数が１〜２２のアルキル基を有するメタアクリル酸エステル及び、炭素数が２〜２２のアクリル酸エステル、プロピオン酸ビニル、及びスチレンが挙げられる。高い重合度のマクロモノマーが得られるので、アクリル酸エステル類が好ましい。
【００１４】
酸性官能基を有しない親水性単量体としては、アクリル酸メチル、（メタ）アクリルアミド、（メタ）アクリル酸ヒドロキシエチル、（メタ）アクリル酸ヒドロキシプロピル、酢酸ビニルが挙げられる。親水性単量体とは、２０℃における水への溶解度が２重量％より大きい単量体を意味する。
【００１５】
これらの単量体の使用割合はマクロモノマーの酸価が上記の範囲となるように決めればよいが、酸性官能基を有する単量体、疎水性単量体および酸性官能基を有しない親水性単量体の割合がそれぞれ１０〜７５質量％、２５〜９０質量％および０〜４０質量％であることが好ましく、１５〜６０質量％、４０〜８５質量％および０〜２０質量％であることがより好ましい。
【００１６】
マクロモノマーが特開平１１−１８１０２１号公報に記載の方法で製造されるものである場合は、酸性官能基を有する単量体は使用されないが、酸変性により酸性官能基を導入された単量体単位、疎水性単量体単位および酸性官能基を有しない単量体単位の割合がそれぞれ１０〜７５質量％、２５〜９０質量％および０〜４０質量％であることが好ましく、１５〜６０質量％、４０〜８５質量％および０〜２０質量％であることがより好ましい。
【００１７】
マクロモノマーは、その存在下、水性媒体中でビニル単量体を乳化重合させる際に、マクロモノマーが有する酸性官能基が塩基により中和されているものである必要がある。中和に使用できる塩基の例としては、アンモニア、沸点が１４０℃以下の低沸点アミン化合物等が挙げられる。低沸点アミンの具体例としては、トリメチルアミン、ジエチルアミン、トリエチルアミン、ジメチルエチルアミン、Ｎ−メチルモルホリン、ｔ−ブタノールアミン、モルホリン、ジメチルエタノールアミン等が挙げられる。
【００１８】
マクロモノマーが有する酸性官能基の１００％が中和されている必要はないが、２０％以上が中和されていることが好ましく、４０％以上が中和されていることがより好ましく、６０％以上が中和されていることが更に好ましく、７０％以上が中和されていることが特に好ましい。中和率すなわち酸性官能基が中和されている割合が小さすぎると、得られる水性艶出し剤を塗布して形成される被膜が基材への密着性の不充分なものとなる場合がある。
中和率の上限は当然１００％であるが、酸性官能基に対して過剰の塩基が存在していてもよい。
【００１９】
乳化重合させるビニル単量体としては、一般的に乳化重合に供されるビニル単量体が使用され得る。例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ヘキシル、（メタ）アクリル酸シクロヘキシル、（メタ）アクリル酸２−エチルヘキシル、（メタ）アクリル酸ｎ−オクチル、（メタ）アクリル酸イソオクチル、（メタ）アクリル酸ｎ−ノニル、（メタ）アクリル酸イソノニル、（メタ）アクリル酸デシル等の（メタ）アクリル酸アルキル、（メタ）アクリル酸ヒドロキシエチル、（メタ）アクリル酸ヒドロキシプロピル、（メタ）アクリル酸ヒドロキシブチル等のヒドロキシアルキル基を有する（メタ）アクリル酸ヒドロキシアルキル、酢酸ビニル、プロピオン酸ビニル、ブタジエン、イソプレン、スチレン、アルキルスチレン、（メタ）アクリル酸グリシジル、（メタ）アクリロニトリル、（メタ）アクリルアミド、Ｎ−アルコキシメチルアクリルアミド、Ｎ−メチロールアクリルアミド、（メタ）アクリル酸、イタコン酸、マレイン酸等が挙げられる。
【００２０】
乳化重合は、マクロモノマー中和物を乳化剤として使用し、ビニル単量体を水性媒体に分散させて行うことができる。
マクロモノマーの使用量はビニル単量体を安定に乳化することのできる量に設定される。また、マクロモノマーの使用量は得られる水性艶出し剤に必要とされる特性に応じて適宜設定される。
【００２１】
一般的には、得られる水性樹脂分散体の固形分１００質量部当り、０．５〜５０質量部のマクロモノマーが使用される。マクロモノマーの使用量がこの範囲よりも少ない場合には、水性樹脂分散体が安定して乳化状態に維持されないことがある。例えば、その水性樹脂分散体に溶剤を添加すると乳化状態がこわれることがある。また、マクロモノマーの使用量がこの範囲よりも多い場合には、安定な重合が困難になり、また、得られる水性艶出し剤の耐水性やレベリング性が低いものとなりやすい。
【００２２】
好ましいマクロモノマーの使用量は、得られる水性樹脂分散体の固形分１００質量部当り、１〜４０質量部であり、より好ましくは２〜３０質量部である。この場合、水性樹脂分散体は極めて安定に乳化され、例えば、水性樹脂分散体に後述する成膜助剤、レベリング剤、可塑剤、有機溶剤などの添加剤が添加されたときでも、凝集物が生成しにくいものとすることができる。
固形分とは、１５０℃の熱風乾燥機にて３０分間揮発成分を除去した後に残る成分のことを意味する。
【００２３】
乳化重合においてマクロモノマー中和物以外の乳化剤（以下、通常の乳化剤ともいう。）が添加されてもよい。この場合通常の乳化剤の使用量は本発明の目的に支障のない範囲に限定される。具体的には、通常の乳化剤の使用量はマクロモノマーとビニル単量体との合計質量に対し５質量％以下であることが好ましい。通常の乳化剤としては、例えば、アルキルベンゼンスルホン酸ナトリウム、アルキル硫酸ナトリウム、ポリオキシエチレンアルキルフェニルエーテル硫酸ナトリウム、ポリオキシエチレンアルキル硫酸ナトリウム、ジアルキルスルホ琥珀酸ナトリウム、ナフタレンスルホン酸のホルマリン縮合物等のアニオン系界面活性剤、ポリオキシエチレンアルキルフェニルエーテル、ポリオキシエチレンアルキルエーテル、ポリエチレングリコール脂肪酸エステル、ソルビタン脂肪酸エステル等のノニオン系界面活性剤等が挙げられる。通常の乳化剤を多く使用しすぎると得られる水性艶出し剤を塗布して形成される被膜が耐水性の悪いものになりやすい。
【００２４】
公知のラジカル重合開始剤が乳化重合反応に使用される。重合開始剤は水溶性重合開始剤、及び油溶性重合開始剤の何れも使用できる。例えば、ベンゾイルパーオキサイド、ｔｅｒｔ−ブチルパーオキサイド、ジクミルパーオキサイド等の有機過酸化物、アゾビスイソブチロニトリル、アゾビス（２−メチルブチロニトリル）、アゾビスシアノ吉草酸等のアゾ系化合物、過硫酸ナトリウム、過硫酸カリウム、過硫酸アンモニウム等の無機過酸化物、これらの過酸化物と亜硫酸塩、アスコルビン酸、エリソルビン酸塩等の還元剤とからなるレドックス系重合開始剤等が挙げられる。
【００２５】
重合開始剤の使用量は、マクロモノマーとビニル単量体との合計質量に対し、０．０１〜５質量％とすることが好ましく、特に０．１〜３質量％が好ましい。
【００２６】
重合反応の温度は２０〜９５℃が好ましく、特に４０〜９０℃が好ましい。重合時間は１〜１０時間が好ましい。
【００２７】
乳化重合は、マクロモノマー以外の酸性官能基を有するビニル重合体（以下、単に酸性官能基含有ビニル重合体ともいう。）の共存する状態で行われてもよい。
【００２８】
乳化重合が、酸性官能基含有ビニル重合体の共存する状態で行われる場合、なかでもその酸性官能基がカルボキシル基である場合には、得られる水性艶出し剤が、特に耐久性の優れたものとなるために好ましい。酸性官能基含有ビニル重合体は酸価が０．５〜６ｍｅｑ／ｇであるものが好ましい。
【００２９】
酸性官能基含有ビニル重合体は、酸性官能基を有するビニル単量体およびその他のビニル単量体をラジカル重合させることにより製造することができる。塊状重合、溶液重合、乳化重合などの公知の方法により製造できるが、乳化重合が好ましい。
【００３０】
乳化重合して得られる酸性官能基含有ビニル重合体が分散された分散液に、マクロモノマー中和物およびビニル単量体からなるモノマーエマルションを添加して乳化重合させる方法は、作業性がよく、得られる水性艶出し剤が、特に耐久性の優れたものとなるために好ましい。この際、前段の乳化重合すなわち酸性官能基を有するビニル単量体およびその他のビニル単量体の乳化重合が完了する前に後段の乳化重合すなわちマクロモノマー中和物およびビニル単量体の乳化重合が行われてもよい。この方法は上記の長所に加えて、全体の重合時間を短縮することができるために好ましい方法である。
【００３１】
上記の乳化重合により得られる水性樹脂分散体は、水性艶出し剤の主成分となるものである。水性樹脂分散体は、その固形分の酸性官能基またはその中和物（いずれか一方のみ存在する場合はそのもの、両者が存在する場合はそれらの合計）の濃度が０．５〜６ｍｅｑ／ｇであるものが好ましく、０．７〜５ｍｅｑ／ｇであるものがより好ましく、０．８〜４ｍｅｑ／ｇであるものが更に好ましい。
【００３２】
酸性官能基またはその中和物の濃度が小さすぎると水性艶出し剤を塗布して得られる被膜が耐久性の不充分なものとなる場合があり、大きすぎると耐水性の不充分なものとなる場合がある。
【００３３】
水性艶出し剤組成物は、上記の水性樹脂分散体以外の成分として、合成ワックス、天然ワックス等のワックス、ロジン変性マレイン酸樹脂、スチレンマレイン酸樹脂等のアルカリ可溶性樹脂、ジエチレングリコールモノエチルエーテル、ジプロピレングリコールモノメチルエーテル等の成膜助剤、トリブトキシエチルホスフェート、フッ素系界面活性剤などのレベリング剤、ジブチルフタレート、トリエチルフォスフェート、常温で液体のビニル重合体などの可塑剤、ｐＨ調整剤、界面活性剤、消泡剤、殺菌剤、充填剤、上記以外の重合体などが添加されたものであってもよい。
【００３４】
本発明の水性艶出し剤組成物は、床、建築物の内外壁、家具などの艶出し剤として好適に使用できる。特に床用艶出し剤すなわちフロアーポリッシュとしてレベリング性、光沢、耐水性が良好であり、密着性および耐ブラックヒールマーク性や耐スカッフ性などの耐久性が優れたものである。
【００３５】
【実施例】
以下、実施例に基づいて本発明を具体的に説明する。以下の記載において「部」は質量部を意味し、「％」は質量％を意味する。
【００３６】
（合成例１）
電熱式ヒーターを備えた容量３００ｍｌの加圧式攪拌槽型反応器を、３−エトキシ−プロピオン酸エチルで満たした。反応器内温度は２５０℃に設定した。反応器圧力は圧力調節器を使用して３−エトキシ−プロピオン酸エチルの蒸気圧以上に設定した。シクロヘキシルアクリレート（以下、ＣＨＡという。）７５部、アクリル酸（以下、ＡＡという。）２５部及びジ−ｔ−ブチルパーオキサイド０．０８部を秤量し、単量体混合液を調製し、それを原料タンクに貯蔵した。反応器内の圧力を一定に保ちながら、単量体混合液を原料タンクから反応器に連続的に供給した。このとき、単量体混合液の反応器内での滞留時間が１２分となるように供給速度を設定した。単量体混合液の供給量に相当する反応液を反応器の出口から連続的に抜き出した。単量体混合液の連続供給中、反応器内温度を２４８〜２５０℃に維持した。供給開始から９０分後、反応器の出口から反応液の採取を開始した。薄膜蒸発器を用いて反応液中の未反応モノマーを除去し、マクロモノマーＡを得た。
【００３７】
中和滴定により求めたマクロモノマーＡの酸価すなわちカルボキシル基濃度は３．０８ｍｅｑ／ｇであった。テトラヒドロフラン溶媒を用いたゲル浸透クロマトグラフ（以下、ＧＰＣという。）によりマクロモノマーＡの平均分子量を測定した。ポリスチレン換算で、マクロモノマーＡの数平均分子量（以下、Ｍｎという。）は１７９０であり、重量平均分子量（以下、Ｍｗという。）は４３２０であった。1Ｈ−ＮＭＲにより、マクロモノマーＡの末端二重結合の導入率を測定したところ、分子の８３％が末端に二重結合を有していた。マクロモノマーＡが有しているカルボキシル基と等量のアンモニアを含むアンモニア水を添加することによりマクロモノマーＡの１００％中和水溶液［Ａ−１］（固形分４０％）を得た。
【００３８】
（合成例２）
合成例１で製造されたマクロモノマーＡに、マクロモノマーＡが有しているカルボキシル基の７５％に相当するアンモニアを含むアンモニア水を添加することにより、マクロモノマーＡの７５％中和水溶液［Ａ−２］（固形分４０％）を得た。
【００３９】
（合成例３）
攪拌機、還流冷却器、滴下ロート、温度計、窒素導入管を備えた反応容器に酢酸ブチル１０５部を仕込み、温度を９０℃に維持しながらアゾビスイソブチロニトリル（以下、ＡＩＢＮという。）１．０部と３−メルカプトプロピオン酸２．０部を添加し、窒素気流下に、メチルメタクリレート（以下、ＭＭＡという。）７０部、ヒドロキシエチルメタクリレート（以下、ＨＥＭＡという。）３０部を滴下してラジカル重合させた。得られた末端にカルボキシル基を有する重合体の溶液に、テトラブチルホスニウムブロマイド１部、ハイドロキノンモノメチルエーテル０．１部、グリシジルメタクリレート２．７部を加えて、９０℃で６時間反応させることにより、末端に二重結合を導入した。
【００４０】
次いでこの溶液に無水コハク酸２０部および酢酸ブチル８０部を加え９０℃で６時間反応させてカルボキシル基を導入し、マクロモノマーＢを得た。マクロモノマーＢの酸価すなわちカルボキシル基濃度は１．６７ｍｅｑ／ｇであった。マクロモノマーＢの分子量をＧＰＣにより測定したところ、Ｍｎは３６００、Ｍｗは８０００であった。1Ｈ−ＮＭＲにより、マクロモノマーＢの末端二重結合の導入率を測定したところ、分子の９８％が末端に二重結合を有していることがわかった。マクロモノマーＢが有するカルボキシル基と等量のトリエチルアミンおよび水を加えて中和し、減圧下に脱溶剤してマクロモノマーＢの１００％中和水溶液［Ｂ−１］（固形分４０％）を得た。
【００４１】
（合成例４）
攪拌機、還流冷却器、温度計、窒素導入管を備えた反応容器内にＣＨＡ７５部、ＡＡ２５部、ドデシルメルカプタン３．５部、ＡＩＢＮ１．５部およびメチルエチルケトン１００部を仕込み、窒素雰囲気下で８０℃に４時間加熱して重合させた。その後に、更に０．５部のＡＩＢＮを投入して８０℃で５時間加熱し、固形分濃度５０％の共重合体のメチルエチルケトン溶液を得た。共重合体の酸価すなわちカルボキシル基濃度は３．３０ｍｅｑ／ｇであった。共重合体の分子量をＧＰＣにより測定したところ、Ｍｎは３５００、Ｍｗは６０００であった。この共重合体は末端に二重結合を有していない。得られた共重合体のメチルエチルケトン溶液に、該共重合体が有するカルボキシル基と等量のアンモニアを含むアンモニア水を加えて中和し、減圧下に脱溶剤して高分子乳化剤Ｃ（固形分４０％）を得た。
【００４２】
（実施例１〜６）
攪拌機、還流冷却器、２個の滴下ロート、温度計、窒素導入管を備えた反応容器内に水６０部およびラウリル硫酸ソーダ０．５部を仕込み８５℃に昇温した。表１に示す１段目組成の単量体混合物に、ラウリル硫酸ソーダ０．５部および水３５部を加えて乳化させた。得られた単量体乳化液および５％過硫酸アンモニウム水溶液１０部をそれぞれ別の滴下ロートにより２時間かけて連続的に反応容器内に滴下して乳化重合させた。滴下終了後、反応容器内を８５℃に３０分間保った。
続けて、表１に示す２段目組成の単量体混合物およびマクロモノマー水溶液および水を混合して乳化させた。得られた２段目単量体乳化液および５％過硫酸アンモニウム水溶液２部を、それぞれ別の滴下ロートより３０分かけて連続的に反応容器内に滴下して乳化重合させた。滴下終了から１時間後に系を冷却して重合を終了させた。
更に、重合体中の酸性官能基に対して亜鉛のモルイオン当量が２０％となるように重炭酸アンモニウムおよびアンモニア水を用いて可溶化した酸化亜鉛を混合して固形分濃度３８％の水性樹脂分散体を得た。
更に、この水性樹脂分散体に表２に示すような比率で各種添加剤を添加して攪拌混合し、水性艶出し剤組成物を得た。
【００４３】
【表１】
0004062881.tif 000002
【００４４】
【表２】
0004062881.tif 000003
【００４５】
（実施例７）
実施例１と同様な装置を用い、反応器内に水６０部を仕込み８５℃に昇温した。
表１に示す組成の単量体混合物およびマクロモノマー水溶液［Ａ−１］１２．５部および水４０部を混合して乳化させた。得られた単量体乳化液および５％過硫酸アンモニウム水溶液１２部を、それぞれ別の滴下ロートより３時間かけて連続的に反応容器内に滴下して乳化重合させた。滴下終了から１時間後に系を冷却して重合を終了させた。
更に、実施例１と同様の操作を行い、水性樹脂分散体を経て水性艶出し剤を得た。
【００４６】
（比較例１）
実施例１で用いたマクロモノマー水溶液［Ａ−１］の代わりに高分子乳化剤Ｃを１２．５部用いた以外は実施例１と同様の操作を行い、水性艶出し剤を得た。
【００４７】
（比較例２）
実施例１で用いたマクロモノマー水溶液［Ａ−１］の代わり未中和のマクロモノマーＡを５部用いた以外は実施例１と同様の操作を行い、水性艶出し剤を得た。
【００４８】
（比較例３）
実施例７で用いたマクロモノマー水溶液［Ａ−１］の代わりにラウリル硫酸ソーダ５部を用いた以外は実施例７と同様の操作を行い、水性艶出し剤を得た。
【００４９】
（比較例４）
比較例３で得られた水性エマルションにマクロモノマー水溶液［Ａ−１］を１２．５部加えて混合攪拌したのち、実施例１と同様の操作を行い、水性艶出し剤を得た。
【００５０】
上記の実施例および比較例において、水性樹脂分散体のｐＨはいずれも７〜８であった。比較例２においては乳化重合に使用されるマクロモノマーは中和されていないものであるが、実施例１と同じ手順により水性樹脂分散体が調製された段階では、マクロモノマーに由来する成分中の酸性官能基すなわちカルボキシル基は中和されていると考えられる。
【００５１】
得られた水性艶出し剤を以下の基材に塗布して、膜付き試験片を作成し、該試験片を用いて後述する各種物性を評価した。評価結果を表３に示す。
【００５２】
（試験片の作成）
黒色のＪＦＰＡ規格試験用標準タイル（黒色無地のホモジニアスビニル床タイル）を基材として用いた。基材は、水性艶出し剤を塗布する前に、住友スリーエム株式会社製５１ラインレッドバッファーパッド（通称「赤パッド」）を用いてＪＩＳＫ３９２０記載の方法にて洗浄を行った。ちなみにこの洗浄条件は、実際にビル床などの艶出し用途に使用される場合に比較して、非常に穏やかな洗浄条件である。
得られた基材面に対して、各水性艶出し剤を１平方メートルあたり２０ｇ程度になるように塗布し、室温で１時間乾燥した後に必要ならば複数回塗布をおこない、各試験片を得た。測定した物性項目は以下の通りである。
【００５３】
（１）レベリング性：１回塗布し、未乾燥状態の各試験片表面にガーゼにてＸ字状のマーク（以下、Ｘマークという。）を付け、乾燥させた。この表面状態を目視により観察し、５段階評価した。
５：Ｘマークが見られない。
４：Ｘマークの輪郭が一部光沢差として、わずかに見られる。
３：Ｘマークの輪郭が光沢差としてはっきり見られる。
２：Ｘマークが一部尾根状になって見られる。
１：Ｘマークが全体的に尾根状になり、凸凹である。
（２）光沢：４回塗布した各試験片表面について６０度光沢を測定した。３回測定した平均値を示す。
（３）密着性：４回塗布した各試験片表面についてテープ剥離試験を行った。５回測定した平均の残膜面積率（％）を示す。
（４）耐水性：１回塗布した各試験片を相対湿度８０％以下の室温にて一昼夜放置した後、塗布面に対して、０．２ｍｌの蒸留水を滴下した。水滴を１時間保持した後に拭き取り、３０分後の塗膜表面の白化度合いを目視により観察し、５段階評価した。
５：白化・損傷がない。
４：白化の輪郭がわずかに見られる。
３：部分的に白化が見られる。ブリスターなし。
２：全面的に白化が見られる。ブリスターなし。
１：ブリスターを伴った全面的な白化が見られる。
（５）耐洗剤性：２回塗布した各試験片を相対湿度８０％以下の室温にて一昼夜放置した後、塗布面に対して、ＪＩＳＫ３９２０記載の標準洗浄液で湿らせたガーゼ先端に５００ｇ荷重をかけ、３００往復のラビング試験を行った。ラビング後の塗膜表面状態を目視により観察し、５段階評価した。
５：剥離・損傷なし。
４：部分的に光沢の変化が見られる。損傷なし。
３：細かいスジ状の損傷が見られる。
２：部分的に剥離が見られる。
１：全面剥離が見られる。
（６）除去性：２回塗布した各試験片を相対湿度８０％以下の室温にて７日間放置した後、塗布面に対して、 ＪＩＳＫ３９２０記載の標準除去液で湿らせたガーゼ先端に５００ｇ荷重をかけ、７５往復のラビング試験をおこなった。ラビング後の塗膜表面状態を目視により観察し、５段階評価した。
５：全面剥離し、タイル面が露出している。
４：タイル面が露出している。部分的に下塗り層が残留している。
３：全面下塗り層が残留している。
２：部分的に上塗り層が残留している。
１：摩耗傷のみ、または損傷なし。
（７）耐ブラックヒールマーク性（耐ＢＨＭ性ともいう。）：白色無地のホモジニアスタイルに３回塗布した各試験片を相対湿度８０％以下の室温にて２４時間放置した後、ＪＩＳＫ３９２０に記載されているヒールマーク試験機にセットし、５０ｍｍ角の標準ゴムブロックを６個投入した。５０ｒｐｍの回転速度で２．５分間ずつ左右両回転し、塗膜表面に付いたブラックヒールマーク（ＢＨＭ、黒色のこすれた様な汚れ）の量を目視により観察し、黒色のこすれた様な汚れがないものを５、ひどいものを１とする相対５段階評価をした。
（８）耐スカッフ性：耐ＢＨＭ性の評価に用いた試験片表面に付いたスカッフマーク（鋭く引っかいたような傷跡）の量を目視により観察し、相対５段階評価をした。
【００５４】
【表３】
0004062881.tif 000004
【００５５】
比較例１は本発明のマクロモノマー中和物に替えて、末端に二重結合を有していない高分子乳化剤を使用したものであり、レベリング性および光沢が悪かった。
比較例２は本発明のマクロモノマー中和物に替えて、中和されていないマクロモノマーを使用したものであり、密着性が悪かった。比較例２においても、実施例１と同じ手順により水性樹脂分散体が調製された段階では、マクロモノマーに由来する成分中の酸性官能基は中和されているのであるが、密着性が悪い結果となった。従ってマクロモノマーに由来する成分中の酸性官能基が最終的に中和されていればよいというわけではなく、乳化重合に使用される段階でマクロモノマーが有する酸性官能基が中和されていることが重要であることがわかる。
比較例３は本発明のマクロモノマー中和物に替えて、汎用の乳化剤であるラウリル硫酸ソーダを使用したものであり、密着性が悪かった。
比較例４は比較例３の水性樹脂分散体にマクロモノマー中和物を混合したものであり、レベリング性および光沢が悪かった。
実施例７は水性樹脂分散体の酸価がやや小さく、耐ＢＨＭ性および耐スカッフ性が若干悪かったが、全体的に良好な性能を示した。
【００５６】
【発明の効果】
床、家具などの保護または艶出し処理のために使用できる密着性、耐久性、レベリング性および光沢に優れ、且つ、バッフィングによって容易に光沢を回復可能な被膜を与える水性艶出し剤が得られた。本発明の組成物は特に床用水性艶出し剤すなわちフロアーポリッシュとして有用である。